(57)【要約】【課題】分散性及び耐酸化性に優れた電極用導電性樹脂組成物を提供する。本電極用導電性樹脂組成物を用いた粘度が低い電極組成物、この電極組成物を用いた極板抵抗が低い電極、および高エネルギー密度、高出力特性、高サイクル特性を有するリチウムイオン電池を提供する。【解決手段】分散剤、導電剤及び結着剤を含有する電極用導電性樹脂組成物であり、分散剤が、ポリビニルアルコールに、アクリロニトリルを主成分とする単量体がグラフトしたグラフト共重合体を含有し、ポリビニルアルコールの平均重合度が３００〜３０００で、かつ鹸化度が９０モル％〜１００モル％であり、グラフト共重合体中の、ポリビニルアルコール量が１０質量％〜４０質量％であり、ポリアクリロニトリル量が９０質量％〜６０質量％であることを特徴とする電極用導電性樹脂組成物とする。【選択図】図１
2018021073.tif 000002
【特許請求の範囲】
【請求項１】
分散剤、導電剤及び結着材を含有する電極用導電性樹脂組成物であり、
分散剤が、ポリビニルアルコールに、アクリロニトリルを主成分とする単量体がグラフトしたグラフト共重合体を含有し、
ポリビニルアルコールの、平均重合度が３００〜３０００であり、かつ鹸化度が９０モル％〜１００モル％であり、
グラフト共重合体中の、ポリビニルアルコール量が１０質量％〜４０質量％であり、ポリアクリロニトリル量が９０質量％〜６０質量％であることを特徴とする、電極用導電性樹脂組成物。
【請求項２】
分散剤と導電剤との質量比（分散剤の質量／導電剤の質量）が、０．０１〜１である、請求項１に記載の電極用導電性樹脂組成物。
【請求項３】
結着材が、ポリフッ化ビニリデンを含有する、請求項１または２に記載の電極用導電性樹脂組成物。
【請求項４】
導電剤が、（i）繊維状炭素、（ii）球状炭素、及び（iii）繊維状炭素と球状炭素とが相互に連結した炭素複合体からなる群から選択される少なくとも１種を含有する、請求項１から３の何れか一項に記載の電極用導電性樹脂組成物。
【請求項５】
請求項１から４の何れか一項に記載の電極用導電性樹脂組成物と活物質とを含有する、電極組成物。
【請求項６】
活物質が、ＬｉＣｏＯ２、ＬｉＭｎ２Ｏ４、ＬｉＮｉＯ２、ＬｉＭＰＯ４、Ｌｉ２ＭＳｉＯ４、ＬｉＮｉＸＭｎ（２−Ｘ）Ｏ４、Ｌｉ(ＭｎＸＮｉＹＣｏＺ)Ｏ２、Ｌｉ(ＡｌＸＮｉＹＣｏＺ)Ｏ２およびｘＬｉ２ＭｎＯ３−（１−ｘ）ＬｉＭＯ２から選択された、少なくとも１種であることを特徴とする請求項５に記載の電極組成物。
但し、ＬｉＮｉＸＭｎ（２−Ｘ）Ｏ４中のＸは０＜Ｘ＜２という関係を満たし、
Ｌｉ(ＭｎＸＮｉＹＣｏＺ)Ｏ２及びＬｉ(ＡｌＸＮｉＹＣｏＺ)Ｏ２中のＸ、Ｙ及びＺは、Ｘ＋Ｙ＋Ｚ＝１という関係を満たし、かつ０＜Ｘ＜１、０＜Ｙ＜１、０＜Ｚ＜１という関係を満たし、
ｘＬｉ２ＭｎＯ３−（１−ｘ）ＬｉＭＯ２中のｘは０＜ｘ＜１という関係を満たし、
ＬｉＭＰＯ４、Ｌｉ２ＭＳｉＯ４及びｘＬｉ２ＭｎＯ３−（１−ｘ）ＬｉＭＯ２中のＭは、Ｆｅ、Ｃｏ、Ｎｉ、及びＭｎから選ばれる１種以上の元素である。
【請求項７】
金属箔上に、請求項５または６に記載の電極組成物を含む層を有する、電極。
【請求項８】
請求項７に記載の電極を正極として有する、リチウムイオン電池。
【発明の詳細な説明】
【技術分野】
【０００１】
本発明は、電極用導電性樹脂組成物及び電極組成物、並びにそれを用いた電極及びリチウムイオン電池に関する。
【背景技術】
【０００２】
環境及びエネルギー問題の高まりから、化石燃料への依存度を減らす低炭素社会の実現に向けた技術の開発が盛んに行われている。このような技術開発の例としては、ハイブリッド電気自動車や電気自動車等の低公害車の開発、太陽光発電や風力発電等の自然エネルギー発電及び蓄電システムの開発、電力を効率よく供給し、送電ロスを減らす次世代送電網の開発等があり、多岐に渡っている。【０００３】
これらの技術に共通して必要となるキーデバイスの一つが電池であり、このような電池に対しては、システムを小型化するための高いエネルギー密度が求められる。また、使用環境温度に左右されずに安定した電力の供給を可能にするための高い出力特性が求められる。さらに、長期間の使用に耐えうる良好なサイクル特性等も求められている。そのため、従来の鉛蓄電池、ニッケル−カドミウム電池、ニッケル−水素電池から、より高いエネルギー密度、出力特性およびサイクル特性を有するリチウムイオン二次電池への置き換えが急速に進んでいる。【０００４】
近年ではこのリチウムイオン二次電池のエネルギー密度のさらなる向上が求められている。このため電極合材中における導電剤の含有量をより少なくすることが求められるようになっている。例えばデジタル機器等の民生機器用電池においては、正極合材中、導電剤の含有量は典型的には２質量パーセント以下、さらには１質量パーセント以下であることが好ましいとされている。かかる事情から、導電剤であるカーボンブラックには添加量が少量であっても十分な電子伝導性を発揮することが要求されている。【０００５】
ところで、カーボンブラックはその共通の構造として球形に近い１次粒子が数珠状に繋がりあった構造を有しており、このような構造はストラクチャと呼ばれている。一般に、１次粒子径が小さいほど、同質量の導電剤の中に、より多数の電気的接点が存在することになり、電子伝導性が向上する。また、ストラクチャが長く連結しているほど、接触抵抗なく電子伝導できる距離が大きくなるため、電子伝導性が向上する。【０００６】
一方、１次粒子径が小さくストラクチャが長いカーボンブラックは、導電性に優れる反面、粒子同士の相互作用が大きくなるため、解砕し難く凝集し易いという側面を持つ。したがって、一般に電極製造時には活物質、導電剤および結着材を水または有機溶剤に分散した電極組成物を金属箔に塗布する方法がとられるが、１次粒子径が小さくストラクチャが長いカーボンブラックを導電剤として用いた場合、電極組成物中に導電剤の凝集物が残存して電極に凹凸が生じたり、電極組成物の粘度が高すぎて塗布不能になったりといった導電剤の分散不良が発生しやすい。【０００７】
かかる課題を克服するために、例えば特許文献１では、固練りと希釈分散の２段階の混練を行うことを提案している。しかしながら、前記したような１次粒子径が小さくストラクチャが長いカーボンブラックに対しては必ずしも十分な効果を発揮するとはいえない。【０００８】
また、導電剤の分散不良を克服する手段として、ポリビニルピロリドン系高分子とノニオン系界面活性剤とを分散剤として添加する方法がある（特許文献２）。しかしながら特許文献２に記載の方法では、導電剤の分散不良を改善できるものの、前記分散剤を含有した電極をリチウムイオン電池として使用した際に４．４５Ｖ以上の電圧において前記分散剤が酸化分解してしまうことで電池の容量が低下するといった問題があった。現在のリチウムイオン二次電池市場では、電池の高電圧化が望まれており、分散性と耐酸化性を両立した分散剤を含む電極用導電性樹脂組成物が必要不可欠である。
【特許文献１】特開２０１２−５９４６６号公報
【特許文献２】国際公開第２０１２／０１４６１６号
【発明の概要】
【０００９】
本発明は、上記問題と実情に鑑み、分散性及び耐酸化性が良好な電極用導電性樹脂組成物を提供することを課題とする。加えて、この電極用導電性樹脂組成物を用いて製造される分散性に優れた電極組成物、さらにそれらを用いて製造される低抵抗且つ結着性に優れた電極および高出力特性に優れ、良好なサイクル特性を有するリチウムイオン電池を提供することを課題とする。
【００１０】
本発明者等は、上記課題を達成するために鋭意努力した結果、ポリビニルアルコールにアクリロニトリルを主成分とする単量体がグラフトしたポリマーを電極用導電性樹脂組成物中に分散剤として添加することで導電剤の分散性を向上させ且つ高い耐酸化性を示すことを見出した。
【００１１】
すなわち、上記課題を解決する本発明は、下記より構成される。
（１）分散剤、導電剤及び結着材を含有する電極用導電性樹脂組成物であり、分散剤が、ポリビニルアルコールに、アクリロニトリルを主成分とする単量体がグラフトしたグラフト共重合体を含有し、ポリビニルアルコールの、平均重合度が３００〜３０００で、かつ鹸化度が９０〜１００モル％であり、グラフト共重合体中の、ポリビニルアルコール量が１０質量％〜４０質量％であり、ポリアクリロニトリル量が９０質量％〜６０質量％であることを特徴とする電極用導電性樹脂組成物。
（２）分散剤と導電剤との質量比（分散剤の質量／導電剤の質量）が０．０１〜１である、（１）に記載の電極用導電性樹脂組成物。
（３）結着材がポリフッ化ビニリデンを含有する、（１）または（２）に記載の電極用導電性樹脂組成物。
（４）導電剤が、（i）繊維状炭素、（ii）球状炭素、及び（iii）繊維状炭素と球状炭素とが相互に連結した炭素複合体からなる群から選択される少なくとも１種以上を含有する、（１）から（３）の何れかに記載の電極用導電性樹脂組成物。
（５）（１）から（４）の何れかに記載の電極用導電性樹脂組成物と活物質とを含有する、電極組成物。
（６）前記活物質が、ＬｉＣｏＯ２、ＬｉＭｎ２Ｏ４、ＬｉＮｉＯ２、ＬｉＭＰＯ４、Ｌｉ２ＭＳｉＯ４、ＬｉＮｉＸＭｎ（２−Ｘ）Ｏ４、Ｌｉ(ＭｎＸＮｉＹＣｏＺ)Ｏ２、Ｌｉ(ＡｌＸＮｉＹＣｏＺ)Ｏ２およびｘＬｉ２ＭｎＯ３−（１−ｘ）ＬｉＭＯ２から選択された、少なくとも１種である、（５）に記載の電極組成物。
但し、ＬｉＮｉＸＭｎ（２−Ｘ）Ｏ４中のＸは０＜Ｘ＜２という関係を満たし、
Ｌｉ(ＭｎＸＮｉＹＣｏＺ)Ｏ２及びＬｉ(ＡｌＸＮｉＹＣｏＺ)Ｏ２中のＸ、Ｙ及びＺは、Ｘ＋Ｙ＋Ｚ＝１という関係を満たし、かつ０＜Ｘ＜１、０＜Ｙ＜１、０＜Ｚ＜１という関係を満たし、
ｘＬｉ２ＭｎＯ３−（１−ｘ）ＬｉＭＯ２中のｘは０＜ｘ＜１という関係を満たし、
ＬｉＭＰＯ４、Ｌｉ２ＭＳｉＯ４、及びｘＬｉ２ＭｎＯ３−（１−ｘ）ＬｉＭＯ２中のＭはＦｅ、Ｃｏ、Ｎｉ、Ｍｎから選ばれる元素の１種以上である。
（７）金属箔上に（５）または（６）に記載の電極組成物を含む層を有する電極。若しくは、（５）または（６）に記載の電極組成物を金属箔上に塗布してなる電極。
（８）（７）に記載の電極を正極として有する、リチウムイオン電池。若しくは、（７）に記載の電極を正極に用いたリチウムイオン電池。
【図面の簡単な説明】
【００１２】
【図１】本実施形態に用いられるリチウムイオン電池の模式図である。
【図２】実施例１の電極用導電性樹脂組成物を用いて作製した電極の走査型電子顕微鏡の写真である。
【発明を実施するための形態】
【００１３】
本発明者らは鋭意研究の結果、ポリビニルアルコールの平均重合度が３００〜３０００で、かつ鹸化度が９０モル％〜１００モル％であり、グラフト共重合反応物中の、ポリビニルアルコール量が１０質量％〜４０質量％であり、ポリアクリロニトリル量が９０質量％〜６０質量％であるグラフト共重合反応物を、導電剤と結着材とを含む電極用導電性樹脂組成物中に分散剤として添加することで、導電剤の分散性を向上させたことによる低い粘度と高い耐酸化性を両立できることを見出した。加えて、前記電極用導電性樹脂組成物を用いて製造した電極組成物の粘度を低減する効果も高く、これらを用いて製造した電極は極板抵抗が低く、リチウムイオン電池は高い出力特性および良好なサイクル特性に優れるという特徴を持つ。
【００１４】
以下、本発明を詳細に説明する。なお、本発明は、以下に説明する実施形態に限定されるものではない。なお、本願明細書において、特にことわりがない限り、「〜」という記号は両端の値「以上」および「以下」の範囲を意味する。例えば、「Ａ〜Ｂ」というのは、Ａ以上、Ｂ以下であるという意味である。
【００１５】
［電極用導電性樹脂組成物］
本実施形態に係る電極用導電性樹脂組成物は、分散剤、導電剤及び結着材を含有する電極用導電性樹脂組成物である。以下、本発明の構成材料について詳細に説明する。
【００１６】
＜分散剤＞
分散剤は、ポリビニルアルコール（以下、「ＰＶＡ」と略すことがある。）にアクリロニトリルを主成分とする単量体がグラフトしたグラフト共重合体（以下、単に「グラフト共重合体」ともいう。）を含有する。このグラフト共重合体は、ポリビニルアルコールの主鎖に、ポリアクリロニトリル（以下、「ＰＡＮ」と略すことがある。）の側枝が生成したグラフト共重合体（ポリビニルアルコールを含む主鎖と、ポリアクリロニトリルを含む側鎖とを有するグラフト共重合体）である。なお、本明細書において、「グラフト共重合体」には、グラフト共重合体自体のほか、グラフト共重合に関与していない、ＰＡＮのホモポリマー及び／又はＰＶＡのホモポリマーが混在している場合を含む。したがって、本実施形態で用いる分散剤は、樹脂分（ポリマー分）として、グラフト共重合体自体のほか、ＰＡＮホモポリマー及び／又はＰＶＡホモポリマーを含有してもよい。
【００１７】
ポリビニルアルコールとは、ポリビニルアルコール部位を有する化合物であり、例えば、ポリビニルアルコールに対し、部分的にアセタール化やブチラール化等された変成化合物も含め、従来公知のポリビニルアルコールを使用することができる。
【００１８】
ＰＶＡの鹸化度は、耐酸化性の観点から９０モル％〜１００モル％であり、活物質への被覆性を高める観点から９５モル％以上が好ましい。ここでいうＰＶＡの鹸化度は、ＪＩＳ  Ｋ  ６７２６に準ずる方法で測定される値である。
【００１９】
ＰＶＡの平均重合度は、溶解性及び電極用導電性樹脂組成物の分散性の観点から３００〜３０００である。ＰＶＡの平均重合度は、３２０〜２９５０が好ましく、５００〜２５００がより好ましく、５００〜１８００がさらに好ましい。ＰＶＡの平均重合度が３００未満では電極にした際の活物質および導電剤の分散性が低下し、耐久性が低下する場合がある。また、ＰＶＡの平均重合度が３０００を超えると溶解性が低下し、粘度が上昇するため、電極用導電性樹脂組成物の製造が困難になる。ここでいうＰＶＡの平均重合度は、ＪＩＳ  Ｋ  ６７２６に準ずる方法で測定される値である。
【００２０】
ＰＶＡへグラフトする単量体は、耐酸化性の点で、アクリロニトリルを必須成分とする。ＰＶＡへグラフトする単量体には、アクリロニトリルと併用できる成分として、電極用導電性樹脂組成物の耐酸化性を損なわない範囲で、メタクリル酸メチル、アクリル酸メチル、アクリル酸エチル、アクリル酸ブチル、メタクリル酸２−エチルヘキシル及びアクリル酸２−エチルヘキシル等のエチレン性不飽和カルボン酸エステル、（メタ）アクリル酸、無水マレイン酸及びイタコン酸等のエチレン性不飽和カルボン酸、並びにスチレン等がある。これらは１種用いてもよく、２種類以上組み合わせて用いてもよい。
【００２１】
ＰＶＡへグラフトする単量体中のアクリロニトリルは、グラフト共重合した単量体の主成分であり、グラフト共重合した単量体のうち５０質量％以上となる量であることが好ましく、９０質量％以上となる量であることがより好ましい。アクリロニトリルが、グラフト共重合した単量体のうち９０質量％以上の場合には電極用導電性樹脂組成物の耐酸化性及び分散性をより高められる可能性がある。尚、ＰＶＡへグラフトした単量体の組成は１Ｈ−ＮＭＲ（プロトン核磁気共鳴分光法）により求めることができる。
【００２２】
グラフト共重合体のグラフト率は、１５０％〜９００％であることが好ましく、３００％〜５７０％であることがより好ましい。グラフト率を１５０％以上とすることで、耐酸化性が低下することを防ぐことができる。また、グラフト率を９００％以下とすることで、分散性が低下することを防ぐことができる。グラフト共重合体を合成する際（グラフト共重合時）に、ＰＡＮのホモポリマーが生成することがあることから、グラフト率の計算には、グラフト共重合体からＰＡＮのホモポリマーを分離する工程が必要となる。ＰＡＮのホモポリマーは、ジメチルホルムアミド（以下、「ＤＭＦ」と略すことがある。）には溶解するが、ＰＶＡおよびグラフト共重合したＰＡＮはＤＭＦに溶解しない。この溶解性の差を利用し、ＰＡＮのホモポリマーを遠心分離等の操作により分離することができる。
【００２３】
具体的には、グラフト共重合体を含有する組成物（グラフト共重合反応物）を所定量のＤＭＦに浸漬し、ＰＡＮのホモポリマーをＤＭＦ中に溶出させる。次に浸漬させた液を遠心分離によりＤＭＦ可溶分とＤＭＦ不溶分に分離する。
ここで、
ａ：測定に用いたグラフト共重合体を含有する組成物の質量、
ｂ：測定に用いたグラフト共重合体を含有する組成物中のＰＡＮの質量％、
ｃ：ＤＭＦ不溶分の質量とすると、
グラフト率は、以下の式（１）により求めることができる。
グラフト率＝［ｃ−ａ×（１００−ｂ）×０．０１］／［ａ×（１００−ｂ）×０．０１］×１００（％）・・・（１）
なお、ｂ（測定に用いたグラフト共重合体を含有する組成物中のＰＡＮの質量％）は、後述する式（２）より算出することができる。上記式（１）により求められるグラフト率は、[ＰＶＡにグラフトしたＰＡＮ量]／[グラフト共重合体を含有する組成物中のＰＶＡ量]×１００（％）と定義する。
上記式（１）により求められるグラフト共重合体のグラフト率は、活物質への被覆性を高める観点からも１５０％〜９００％であることが好ましい。
【００２４】
グラフト共重合体中のＰＶＡ量は、１０質量％〜４０質量％であり、１０質量％〜２０質量％であることが好ましい。ＰＶＡ量が１０質量％未満であると、結着性及び分散性が低下する場合がある。また、４０質量％を超えると耐酸化性が低下する場合がある。
なお、「グラフト共重合体中のＰＶＡ量」とは、質量換算のグラフト共重合体、ＰＡＮのホモポリマーおよびＰＶＡのホモポリマーの総和に対する、グラフト共重合体中のＰＶＡ量およびＰＶＡのホモポリマー量を意味する。
【００２５】
グラフト共重合体中のＰＡＮ量は９０質量％〜６０質量％であり、９０質量％〜８０質量％であることが好ましい。ＰＡＮ量が９０質量％を超えると結着性及び分散性が低下する場合がある。また、６０質量％未満であると耐酸化性が低下する場合がある。
なお、「グラフト共重合体中のＰＡＮ量」とは、質量換算のグラフト共重合体、ＰＡＮのホモポリマーおよびＰＶＡのホモポリマーの総和に対する、グラフト共重合したＰＡＮ量およびＰＡＮのホモポリマー量を意味する。
【００２６】
グラフト共重合体中のＰＡＮ量（共重合時に生成したＰＡＮの質量）は、ＰＶＡにグラフトしたＰＡＮとＰＡＮホモポリマーとの総量であり、アクリロニトリルの重合率と仕込みのアクリロニトリルの質量とから、算出することができる。
具体的には、グラフト共重合体中のＰＡＮの質量％は、以下の式（２）から求めることができる。
グラフト共重合体中のＰＡＮの質量％＝ｄ×０．０１×ｅ／（ｆ＋ｄ×０．０１×ｅ）×１００（質量％）・・・（２）
ここで、上記式（２）中、ｄはアクリロニトリルの重合率（％）、ｅはグラフト共重合に使用したアクリロニトリルの質量（仕込み量）、ｆはグラフト共重合に使用したＰＶＡの質量（仕込み量）を表す。なお、アクリロニトリルの重合率（％）ｄは、以下の式（３）により求めることができる。
アクリロニトリル重合率％＝（ｇ−ｆ）／e×１００（％）・・・（３）
ここで、上記式（３）中、ｇは重合されたグラフト共重合体を含有する組成物の質量を表す。
【００２７】
また、このＰＡＮの質量と、ＰＶＡの仕込みの質量との比を取ることで、グラフト共重合体中のＰＶＡとＰＡＮの質量比（組成比）を算出することができる。グラフト共重合体中のＰＶＡ量とＰＡＮ量との比（組成比）は、耐酸化性の点で、１０：９０〜４０：６０であることが好ましい。
【００２８】
分散剤中のグラフト共重合体の含有量は、分散性をより高めることができる点で、５０質量％以上であることが好ましく、９０質量％以上であることがより好ましい。
【００２９】
グラフト共重合体（グラフト共重合反応物）の製造方法については、特に制限されないが、ポリ酢酸ビニルを重合後、鹸化してＰＶＡを得た後に、ＰＶＡにアクリロニトリルを主成分とする単量体をグラフト共重合させる方法が好ましい。
【００３０】
ポリ酢酸ビニルを重合する方法については、塊状重合、溶液重合等公知の任意の方法を用いることができる。ポリ酢酸ビニルの重合に使用される開始剤としては、アゾビスイソブチロニトリル等のアゾ系開始剤や、過酸化ベンゾイル、ビス（４−ｔ−ブチルシクロヘキシル）パーオキシジカーボネートなどの有機過酸化物等が挙げられる。
【００３１】
ポリ酢酸ビニルの鹸化反応は、例えば有機溶媒中、鹸化触媒存在下で鹸化する方法により行うことができる。有機溶媒としてはメタノール、エタノール、プロパノール、エチレングリコール、酢酸メチル、酢酸エチル、アセトン、メチルエチルケトン、ベンゼン、トルエンなどが挙げられる。これらは単独でも、または２種類以上を組み合わせて用いてもよい。これらの中では、メタノールが好ましい。鹸化触媒としては、水酸化ナトリウム、水酸化カリウム、ナトリウムアルコキシド等の塩基性触媒や硫酸、塩酸等の酸性触媒が挙げられる。これらの中では、水酸化ナトリウムが鹸化速度の観点から好ましい。
【００３２】
ポリビニルアルコールにアクリロニトリルを主成分とする単量体をグラフト共重合させる方法は、溶液重合によって行うことができる。用いる溶媒としては、ジメチルスルホキシド、Ｎ−メチルピロリドン等が挙げられる。
【００３３】
グラフト共重合に使用する開始剤としては、過酸化ベンゾイル等の有機過酸化物、アゾビスイソブチロニトリル等のアゾ化合物、ペルオキソ二硫酸カリウム、ペルオキソ二硫酸アンモニウム等を用いることができる。
【００３４】
上記のようにして得られたグラフト共重合体は溶媒に溶解させて用いることができる。溶媒としてはジメチルスルホキシド、Ｎ−メチルピロリドン等が挙げられる。
【００３５】
＜導電剤＞
導電剤は、（i）繊維状炭素、（ii）球状炭素、及び（iii）繊維状炭素と球状炭素とが相互に連結した炭素複合体からなる群から選択される少なくとも１種を用いることが好ましい。繊維状炭素としては、気相成長炭素繊維、カーボンナノチューブ及びカーボンナノファイバー等が挙げられる。球状炭素としてはカーボンブラックが挙げられ、カーボンブラックとしては、アセチレンブラック、ファーネスブラック及びケッチェンブラック（登録商標）等が挙げられる。これらの導電剤は単体で用いてもよく、２種類以上を併用してもよい。これらの中ではアセチレンブラック、カーボンナノチューブ、及びカーボンナノファイバーからなる群から選択される１種又は２種以上を用いることが導電剤の分散性を向上させる効果が高いことから最も好ましい。
【００３６】
導電剤の大きさは、特に限定されず、繊維状炭素の場合、一次粒子の平均長さが０．５μｍ〜３．０μｍ程度とすることができ、球状炭素の場合、個数平均一次粒子径が１０ｎｍ〜５０ｎｍ程度とすることができる。平均長さは、数十本程度の繊維片の長さの平均値である。個数平均一次粒子径は、数千個程度の一次粒子の直径の平均値である。
【００３７】
導電剤の含有量は、電極用導電性樹脂組成物中に０．５質量％〜１．５質量％であることが好ましい。この範囲にすることで、分散性に優れた電極を作製することができる。
【００３８】
＜結着材＞
結着材は、例えば、ポリフッ化ビニリデン（ＰＶｄＦ）、ポリテトラフルオロエチレン、スチレンブタジエン共重合体、（メタ）アクリル酸エステル共重合体が挙げられる。結着材としてのポリマーの構造には制約がなく、ランダム共重合体、交互共重合体、グラフト共重合体、ブロック共重合体なども使用できる。これらの中では、耐酸化性の点でＰＶｄＦが好ましい。
【００３９】
結着材の含有量は、電極用導電性樹脂組成物中に１．０質量％〜３．０質量％であることが好ましい。この範囲にすることで、結着性に優れ且つ低抵抗な電極を作製することができる。
【００４０】
＜電極用導電性樹脂組成物＞
電極用導電性樹脂組成物の製造には公知の方法を用いることができる。例えば、導電剤、結着材及びグラフト共重合体の溶媒分散溶液をボールミル、サンドミル、二軸混練機、自転公転式攪拌機、プラネタリーミキサー、ディスパーミキサー等により混合することで得られ、一般的には、スラリーにして用いられる。前記の導電剤、結着材及びグラフト共重合体としては、既述したものを用いればよい。電極用導電性樹脂組成物の分散媒としては、水、Ｎ−メチルピロリドン、シクロヘキサン、メチルエチルケトン、メチルイソブチルケトン等が挙げられる。高分子結着材としてポリフッ化ビニリデンを使用する際は、溶解性の点でＮ−メチルピロリドンが好ましく、スチレン−ブタジエン共重合体を使用する際は水が好ましい。
【００４１】
電極用導電性樹脂組成物中の固形分含有量は特に限定はないが、１０質量％〜９０質量％がより好ましく、１０質量％〜２０質量％が最も好ましい。電極用導電性樹脂組成物中の固形分含有量を１０質量％〜５０質量％にすることで電極用導電性樹脂組成物の粘度が高まり、導電剤を解砕する力が高まることで、より高い導電剤分散効果が得られ易くなり、１０質量％〜２０質量％にすることで電極用導電性樹脂組成物の流動性が高まり、電極用導電性樹脂組成物の経時安定性がより高まる。
【００４２】
電極用導電性樹脂組成物中の分散剤と導電剤の質量比（分散剤の質量／導電剤の質量）は０．０１〜１であることが好ましく、０．０１〜０．５であることがより好ましく、０．０１〜０．１であることが最も好ましい。電極用導電性樹脂組成物中の分散剤と導電剤との質量比を０．０１〜１にすることで、分散剤中のグラフト共重合体が導電剤に吸着し、より高い分散効果が得られ易くなり、０．０１〜０．１にすることでより高い分散効果に加えて、過剰なグラフト共重合体が導電剤表面を被覆し電荷移動反応を妨害する効果を抑え、電池の高抵抗化が抑えられる。
【００４３】
［電極組成物］
本実施形態に係る電極組成物は、電極用導電性樹脂組成物と活物質とを含有する。電極用導電性樹脂組成物の材料については、上記のとおりであるからここでは記載を省略する。電極用導電性樹脂組成物の含有量は、分散性と高出力の点で、電極組成物中、１０質量％以上、又は２０質量％以上とすることが好ましい。
【００４４】
＜活物質＞
活物質は、体積抵抗率１×１０４Ω・ｃｍ以上のＭｎを含むリチウム含有複合酸化物またはリチウム含有ポリアニオン化合物であり、カチオンを可逆的に吸蔵放出可能な正極活物質のことである。例えば、ＬｉＣｏＯ２、ＬｉＭｎ２Ｏ４、ＬｉＮｉＯ２、ＬｉＭＰＯ４、Ｌｉ２ＭＳｉＯ４、ＬｉＮｉＸＭｎ（２−Ｘ）Ｏ４、Ｌｉ(ＭｎＸＮｉＹＣｏＺ)Ｏ２、Ｌｉ(ＡｌＸＮｉＹＣｏＺ)Ｏ２またはｘＬｉ２ＭｎＯ３−（１−ｘ）ＬｉＭＯ２などが挙げられる。
但し、ＬｉＮｉＸＭｎ（２−Ｘ）Ｏ４中のＸは０＜Ｘ＜２という関係を満たし、Ｌｉ(ＭｎＸＮｉＹＣｏＺ)Ｏ２中又はＬｉ(ＡｌＸＮｉＹＣｏＺ)Ｏ２中のＸ、Ｙ及びＺは、Ｘ＋Ｙ＋Ｚ＝１という関係を満たし、かつ０＜Ｘ＜１、０＜Ｙ＜１、０＜Ｚ＜１という関係を満たし、ｘＬｉ２ＭｎＯ３−（１−ｘ）ＬｉＭＯ２中のｘは０＜ｘ＜１という関係を満たし、さらにＬｉＭＰＯ４中、Ｌｉ２ＭＳｉＯ４中又はｘＬｉ２ＭｎＯ３−（１−ｘ）ＬｉＭＯ２中のＭは、Ｆｅ、Ｃｏ、Ｎｉ、Ｍｎから選ばれる元素の１種以上であることが好ましい。なお、上記におけるＸ，Ｙ及びＺは、いずれも自然数である。
【００４５】
上記活物質の内、本発明で用いる活物質はレーザー光散乱法で測定した平均粒子径（Ｄ５０）が２０μｍ以下、好ましくは５μｍ以下であることが好ましい。このような構成にすることで、電極組成物の粘度の低減効果が十分に発現され、導電剤の分散性が向上した電極と高いサイクル特性を有するリチウムイオン電池が得られ易くなる。
【００４６】
電極組成物の製造には公知の方法を用いることができる。例えば、電極用導電性樹脂組成物と活物質の溶媒分散溶液をボールミル、サンドミル、二軸混練機、自転公転式攪拌機、プラネタリーミキサー、ディスパーミキサー等により混合することで得られ、一般的には、スラリーにして用いられる。前記の電極用導電性樹脂組成物は、既述したものを用いれば良い。電極組成物の分散媒としては、水、Ｎ−メチルピロリドン、シクロヘキサン、メチルエチルケトン、メチルイソブチルケトン等が挙げられる。高分子結着材としてポリフッ化ビニリデンを使用する際は、溶解性の点でＮ−メチルピロリドンが好ましく、スチレン−ブタジエン共重合体を使用する際は水が好ましい。また、製造した電極組成物スラリーは、塗膜に欠陥が生じないようにして平滑性を確保するため、塗工前の段階で真空脱泡を行うことが好ましい。電極組成物スラリー中に気泡が存在すると、電極に塗布した際に、塗膜に欠陥が生じ、平滑性を損なう原因となる。
【００４７】
［電極］
本実施形態に係る電極は、金属箔上に、上記した電極組成物を含む層を有する。この電極は、上記の電極組成物スラリーをアルミニウム箔等の集電体上に塗布した後、加熱によりスラリーに含まれる溶剤を除去し、活物質が結着材を介して集電体表面に結着された多孔質体である電極合材層を形成する。さらに集電体と電極合材層とをロールプレス等により加圧して密着させることにより、目的とする電極を得ることができる。
【００４８】
［リチウムイオン電池］
本実施形態に係るリチウムイオン電池は、電極を正極に用いたリチウムイオン電池である。リチウムイオン電池の作製方法には、特に制限は無く、従来公知の二次電池の作製方法を用いて行えば良いが、例えば、図１に模式的に示した構成で、以下の方法により作製することもできる。すなわち、前記の電極を用いた正極１にアルミ製タブ４を溶接し、負極２にニッケル製タブ５を溶接した後、各電極の間に絶縁層となるポリオレフィン製微多孔膜３を配し、正極１、負極２およびポリオレフィン製微多孔膜３の空隙部分に非水電解液が十分に染込むまで注液し、外装６で封止することで作製することができる。
【００４９】
リチウムイオン電池の用途は、特に限定されないが、例えば、デジタルカメラ、ビデオカメラ、ポータブルオーディオプレイヤー、携帯液晶テレビ等の携帯ＡＶ機器、ノート型パソコン、スマートフォン、モバイルＰＣ等の携帯情報端末、その他、携帯ゲーム機器、電動工具、電動式自転車、ハイブリット自動車、電気自動車、電力貯蔵システム等の幅広い分野において使用することができる。
【実施例】
【００５０】
以下、実施例および比較例を挙げて本発明をより具体的に説明するが、本発明は、その趣旨を損なわない限り、以下に示す実施例に限定されるものではない。また実施例および比較例とも使用した部材は、吸着した水分を揮発させるために１７０℃で３時間真空乾燥を行った。【００５１】
＜ポリビニルアルコール（ＰＶＡ）の調製＞
酢酸ビニル６００質量部およびメタノール４００質量部を仕込み、窒素ガスをバブリングして脱酸素したのち、重合開始剤としてビス（４−ｔ−ブチルシクロヘキシル）パーオキシジカーボネート０．３質量部を仕込み、６０℃で４時間重合させた。重合停止時の重合溶液の固形分濃度は４８％であり、固形分から求めた酢酸ビニルの重合率は８０％であった。得られた重合溶液にメタノール蒸気を吹き込んで、未反応の酢酸ビニルを除去したのち、ポリ酢酸ビニルの濃度が４０質量％になるようにメタノールで希釈した。
希釈したポリ酢酸ビニル溶液１２００質量部に、濃度１０質量％の水酸化ナトリウムのメタノール溶液２０質量部を添加して、３０℃で２時間鹸化反応を行った。
鹸化反応後の溶液を酢酸で中和し、濾過して１００℃で２時間乾燥させてＰＶＡを得た。得られたＰＶＡの平均重合度は３３０、鹸化度は９６．３モル％であった。【００５２】
＜重合度および鹸化度＞
ＰＶＡの平均重合度および鹸化度は、ＪＩＳ  Ｋ  ６７２６に準ずる方法で測定した。【００５３】
＜グラフト共重合体Ａの合成＞
得られたＰＶＡ１．６５質量部を、ジメチルスルホキシド２６５．１質量部に添加し、６０℃にて２時間撹拌して溶解させた。さらに、アクリロニトリル３０．３質量部とジメチルスルホキシド３質量部に溶解させたペルオキソ二硫酸アンモニウム０．０３質量部とを６０℃にて添加し、６０℃で撹拌しながらグラフト共重合させた。重合開始より４時間後、室温まで冷却し重合を停止させた。得られたグラフト共重合体Ａを含む反応液２９７質量部をメタノール２９７０質量部中に滴下し、グラフト共重合体Ａを析出させた。濾過してポリマーを分離して室温で２時間真空乾燥させ、更に８０℃で２時間真空乾燥させた。得られたグラフト共重合体を含有する組成物の固形分は８．８７質量部で、アクリロニトリルの重合率は前記固形分より前記式（３）を用いて計算すると２３．８％であった。
得られたグラフト共重合体Ａ中のＰＡＮの質量は全ポリマーの８１．４質量％であり、グラフト率は４３８％、ＰＡＮのホモポリマーの質量平均分子量は２５６２００であった。なお、グラフト率は、上記した式（１）を用いて算出した。【００５４】
＜組成比＞
グラフト共重合体Ａ中のポリビニルアルコール量及びポリアクリロニトリル量（組成比）を、アクリロニトリルの反応率（重合率）と重合に用いた各成分の仕込み量の組成から計算した。共重合時に生成したＰＡＮの質量％（グラフト共重合体中のＰＡＮの質量％）は、アクリロニトリルの重合率（％）、グラフト共重合に使用したアクリロニトリルの質量（仕込み量）、及びグラフト共重合に使用したＰＶＡの質量（仕込み量）から、上記した式（２）を用いて算出した。グラフト共重合体Ａ中のＰＶＡとＰＡＮの質量比は１８．６：８１．４であった。なお、後記表中のポリビニルアルコール量及びポリアクリロニトリル量は、グラフト共重合体自体、並びにその共重合時に生成するＰＶＡホモポリマー及びＰＡＮホモポリマーを含む樹脂分中の各質量である。【００５５】
＜グラフト共重合体Ｂの合成＞
グラフト共重合体Ａにおけるビス（４−ｔ−ブチルシクロヘキシル）パーオキシジカーボネート０．１５質量部へ変更し、６０℃で５時間重合した。重合率は８０％であった。グラフト共重合体Ａと同様に未反応の酢酸ビニルを除去したのち、ポリ酢酸ビニルの濃度が３０質量％となるようにメタノールで希釈した。このポリ酢酸ビニル溶液２０００質量部に濃度１０質量％の水酸化ナトリウムのメタノール溶液を２０質量部添加して、３０℃で２．５時間鹸化反応を行った。
グラフト共重合体Ａと同様にして中和、濾過、乾燥を行い、平均重合度１６５０、鹸化度９５．５モル％のＰＶＡを得た。
得られたＰＶＡを用いてグラフト共重合体Ａと同様にしてＰＡＮとのグラフト共重合を行い、グラフト共重合体Ｂを調製した。グラフト共重合体ＢのＰＶＡとＰＡＮの質量比は１９：８１であった。この組成比については、グラフト共重合体Ａと同様の方法により測定した。以下のグラフト共重合体Ｃ〜Ｇも同様である。【００５６】
＜グラフト共重合体Ｃの合成＞
グラフト共重合体Ａにおける酢酸ビニルを９００質量部、重合開始剤ビス（４−ｔ−ブチルシクロヘキシル）パーオキシジカーボネート０．１５質量部に変更し、６０℃、５時間で重合させた。重合率は７０％であった。ポリ酢酸ビニルの濃度が３０質量％となるようにメタノールで希釈した。このポリ酢酸ビニル溶液２０００質量部に濃度１０質量％の水酸化ナトリウムのメタノール溶液を２０質量部添加して、３０℃で２．５時間鹸化反応を行った。グラフト共重合体Ａと同様にして中和、濾過、乾燥を行い、平均重合度２９４０、鹸化度９４．８モル％のＰＶＡを得た。
得られたＰＶＡを用いてグラフト共重合体Ａと同様にしてＰＡＮとのグラフト共重合を行い、グラフト共重合体Ｃを調製した。得られたグラフト共重合体ＣのＰＶＡとＰＡＮの質量比は２１：７９であった。【００５７】
＜グラフト共重合体Ｄの合成＞
グラフト共重合体Ａにおけるポリ酢酸ビニル重合時の仕込みを酢酸ビニル５００質量部、メタノール５００質量部、ビス（４−ｔ−ブチルシクロヘキシル）パーオキシジカーボネート０．３質量部とした以外はグラフト共重合体Ａと同様の操作を行い、平均重合度２９０、鹸化度９１モル％のＰＶＡを得た。
得られたＰＶＡを用いてグラフト共重合体Ａと同様にしてＰＡＮとのグラフト共重合を行い、グラフト共重合体Ｄを調製した。グラフト共重合体Ｄの調製はグラフト共重合体ＡにおけるＰＶＡ質量部を３．２とした以外は、グラフト共重合体Ａと同様にして行った。得られたグラフト共重合体ＤのＰＶＡとＰＡＮの質量比は４２：５８であった。【００５８】
＜グラフト共重合体Ｅの合成＞
グラフト共重合体Ａにおけるポリ酢酸ビニル重合時の仕込みを酢酸ビニル３０００質量部、メタノール５００質量部、ビス（４−ｔ−ブチルシクロヘキシル）パーオキシジカーボネート０．１５質量部、反応時間を１２時間，鹸化時間を２時間とした以外はグラフト共重合体Ａと同様の操作を行い、平均重合度３６４０、鹸化度９３モル％のＰＶＡを得た。
得られたＰＶＡを用いてグラフト共重合体Ａと同様にしてＰＡＮとのグラフト共重合を行い、グラフト共重合体Ｅを調製した。グラフト共重合体Ｅの調製はグラフト共重合体ＡにおけるＰＶＡ質量部を３．２とした以外は、グラフト共重合体Ａと同様にして行った。得られたグラフト共重合体ＥのＰＶＡとＰＡＮの質量比は４５：５５であった。【００５９】
＜グラフト共重合体Ｆの合成＞
グラフト共重合体Ａにおけるポリ酢酸ビニル重合時の仕込みを酢酸ビニル１８００質量部、反応時間を１２時間，鹸化時間を０．５時間とした以外はグラフト共重合体Ａと同様の操作を行い、平均重合度１７１０、鹸化度６３モル％のＰＶＡを得た。
得られたＰＶＡを用いてグラフト共重合体Ａと同様にしてＰＡＮの重合を行い、グラフト共重合体Ｆを調製した。グラフト共重合体Ｆの調製はグラフト共重合体ＡにおけるＰＶＡ質量部を６．５とした以外は、グラフト共重合体Ａと同様にして行った。得られたグラフト共重合体ＦのＰＶＡとＰＡＮの質量比は８６：１４であった。【００６０】
＜グラフト共重合体Ｇの合成＞
グラフト共重合体Ａにおけるポリ酢酸ビニル重合時の仕込みを酢酸ビニル３０００質量部、ビス（４−ｔ−ブチルシクロヘキシル）パーオキシジカーボネート０．１５質量部，反応時間を１２時間，鹸化時間を２時間とした以外はグラフト共重合体Ａと同様の操作を行い、平均重合度３３８０、鹸化度９３モル％のＰＶＡを得た。
得られたＰＶＡを用いてグラフト共重合体Ａと同様にしてＰＡＮの重合を行い、グラフト共重合体Ｇを調製した。グラフト共重合体Ｇの調製はグラフト共重合体ＡにおけるＰＶＡ質量部を３．７とした以外は、グラフト共重合体Ａと同様にして行った。得られたグラフト共重合体ＧのＰＶＡとＰＡＮの質量比は４９：５１であった。【００６１】
＜グラフト共重合体Ｈの合成＞
グラフト共重合体Ａにおけるポリ酢酸ビニル重合時の仕込みを酢酸ビニル３０００質量部、ビス（４−ｔ−ブチルシクロヘキシル）パーオキシジカーボネート０．１３質量部，反応時間を１２時間，鹸化時間を２．５時間とした以外はグラフト共重合体Ａと同様の操作を行い、平均重合度３３５０、鹸化度８９モル％のＰＶＡを得た。
得られたＰＶＡを用いてグラフト共重合体Ａと同様にしてＰＡＮの重合を行い、グラフト共重合体Ｈを調製した。グラフト共重合体Ｈの調製はグラフト共重合体ＡにおけるＰＶＡ質量部を２．３とした以外はグラフト共重合体Ａと同様にして行った。得られたグラフト共重合体ＨのＰＶＡとＰＡＮの質量比は３９：６１であった。【００６２】
＜グラフト共重合体Ｉの合成＞
グラフト共重合体Ａにおけるポリ酢酸ビニル重合時の仕込みを酢酸ビニル２０００質量部、ビス（４−ｔ−ブチルシクロヘキシル）パーオキシジカーボネート０．１５質量部，反応時間を１２時間，鹸化時間を０．５時間とした以外はグラフト共重合体Ａと同様の操作を行い、平均重合度１９５０、鹸化度７５モル％のＰＶＡを得た。
得られたＰＶＡを用いてグラフト共重合体Ａと同様にしてＰＡＮの重合を行い、グラフト共重合体Ｉを調製した。グラフト共重合体Ｉの調製はグラフト共重合体ＡにおけるＰＶＡ質量部を２．０とした以外はグラフト共重合体Ａと同様にして行った。得られたグラフト共重合体ＨのＰＶＡとＰＡＮの質量比は３５：６５であった。
実施例及び比較例に使用したグラフト共重合体の各特性を表１に示す。【００６３】
【表１】
2018021073.tif 000003
【００６４】
＜実施例１＞
（電極用導電性樹脂組成物の調製）
溶媒としてＮ−メチルピロリドン（関東化学株式会社製、以下、「ＮＭＰ」と記載する。）、結着材としてポリフッ化ビニリデン（アルケマ社製、「ＨＳＶ９００」、以下、「ＰＶｄＦ」と記載する。）、導電剤としてカーボンブラック（デンカ社製、「Ｌｉ−４３５」、以下、「Ｌｉ−４３５」と記載する。）、分散剤として前記グラフト共重合体Ａをそれぞれ用意した。ＰＶｄＦが固形分で４７．６質量％、Ｌｉ−４３５が固形分で４７．６質量％、グラフト共重合体Ａが固形分で４．７６質量％（分散剤の質量／導電剤の質量＝０．１）となるように秤量して混合し、この混合物に固形分含有量が１５質量％になるようにＮＭＰを添加し、自転公転式混合機（シンキー社製、あわとり練太郎ＡＲＶ−３１０）を用いて、均一になるまで混合し電極用導電性樹脂組成物を得た。【００６５】
［分散性の評価（電極用導電性樹脂組成物中の粗粒）］
電極用導電性樹脂組成物の分散性をＪＩＳ  Ｋ５６００−２−５に記載される粒ゲージを用いた方法で粗粒を評価した。具体的には、スクレパーを用い、電極用導電性樹脂組成物を塗布し、試料面に１０ｍｍ以上連続した線状痕が、一つの溝について３本以上並んだ箇所の目盛りを測定した。粒ゲージの数値が低い程、良好な分散性を意味する。本実施例の粒ゲージは、５μｍであった。【００６６】
［分散性の評価（電極用導電性樹脂組成物の粘度）］
電極用導電性樹脂組成物の分散性をＪＩＳ  Ｋ７２４４−１０に記載される回転型レオメータを用いた方法で粘度を評価した。具体的には、回転型レオメータ（アントンパール社製、ＭＣＲ３００）を用いて、固形分含有量が１５質量％の電極用導電性樹脂組成物１ｇをディスク上に塗布し、せん断速度を１００ｓ−１〜０．０１ｓ−１まで変化させて測定を行い、せん断速度１ｓ−１の粘度を評価した。粘度の数値が低い程、良好な分散性を意味する。本実施例の粘度は、５．８Ｐａ・ｓであった。【００６７】
［耐酸化性の評価（酸化分解電流値）］
電極用導電性樹脂組成物をアルミ箔上に乾燥後の厚さが２０μｍとなるように塗工し、１０５℃で１時間乾燥させて試験片とした。
作用極に得られた試験片、対極及び参照極にリチウム、電解液にＬｉＰＦ６を電解質塩とするエチレンカーボネート／ジエチルカーボネート（＝１／２（体積比））溶液（濃度１ｍｏｌ／Ｌ）を用いて３極セル（東洋システム株式会社製）を組み立てた。電気化学測定システム（ソーラトロン社製、ファンクションジェネレーター１２６０およびポテンショガルバノスタット１２８７）を用いてサイクリックボルタンメトリー（以下「ＣＶ」と略す。）を２５℃で１０ｍＶ／ｓｅｃの走査速度にて２．５Ｖ〜５．０Ｖの範囲で行った。５．０Ｖ時の電流値を酸化分解電流値と定めた。酸化分解電流値が低い程、酸化分解しにくく耐酸化性が高いと判断される。本実施例の酸化分解電流値は、０．０５ｍＡ／ｃｍ２であった。【００６８】
（電極組成物の調製）
調製した電極用導電性樹脂組成物と活物質としてＬｉＣｏＯ２（ユミコア社製、「ＫＤ２０」、平均一次粒子径１５μｍ）をそれぞれ用意した。ＬｉＣｏＯ２が固形分で９８質量％、電極用導電性樹脂組成物が固形分で２質量％なるように秤量して混合し、この混合物に固形分含有量が７２質量％になるようにＮＭＰを添加し、自転公転式混合機（シンキー社製、あわとり練太郎ＡＲＶ−３１０）を用いて、均一になるまで混合し電極組成物を得た。【００６９】
［分散性の評価（電極組成物の粘度）］
電極組成物の分散性をＪＩＳ  Ｋ７２４４−１０に記載される回転型レオメータを用いた方法で粘度を評価した。具体的には、回転型レオメータ（アントンパール社製、ＭＣＲ３００）を用いて、固形分含有量が７２質量％の電極組成物１ｇをディスク上に塗布し、せん断速度を１００ｓ−１〜０．０１ｓ−１まで変化させて測定を行い、せん断速度１ｓ−１の粘度を評価した。粘度の数値が低い程、良好な分散性を意味する。本実施例の粘度は、１２．５Ｐａ・ｓであった。【００７０】
（電極の作製）
調製した電極組成物を、厚さ１５μｍのアルミニウム箔（ＵＡＣＪ社製）上に、アプリケータにて成膜し、乾燥機内に静置して１０５℃、一時間で予備乾燥させた。次に、ロールプレス機にて２００ｋｇ／ｃｍの線圧でプレスし、厚さ１５μｍのアルミニウム箔を含んだ膜の厚さが６０μｍになるように調製した。揮発成分を除去するため、１７０℃で３時間真空乾燥して電極を得た。図２に電極の走査型電子顕微鏡画像を示す。導電剤８が活物質７と均一に分布しており、高い分散性であった。【００７１】
［電極の極板抵抗評価］
作製した電極を直径１４ｍｍの円盤状に切り抜き、表裏をＳＵＳ３０４製平板電極によって挟んだ状態で、電気化学測定システム（ソーラトロン社製、ファンクションジェネレーター１２６０およびポテンショガルバノスタット１２８７）を用いて、振幅電圧１０ｍＶ、周波数範囲１Ｈｚ〜１００ｋＨｚにて交流インピーダンスを測定した。得られた抵抗成分値に切り抜いた円盤状の面積を掛けた抵抗値を極板抵抗とした。本実施例の電極の極板抵抗は２４０Ω・ｃｍ２であった。【００７２】
（負極の作製）
溶媒として純水（関東化学社製）、負極活物質として人造黒鉛（日立化成社製、「ＭＡＧ−Ｄ」）、結着材としてスチレンブタジエンゴム（日本ゼオン社製、「ＢＭ−４００Ｂ」、以下、「ＳＢＲ」と記載する。）、分散剤としてカルボキシメチルセルロース（ダイセル社製、「Ｄ２２００」、以下、「ＣＭＣ」と記載する。）をそれぞれ用意した。次いで、ＣＭＣが固形分で１質量％、人造黒鉛が固形分で９７質量％となるように秤量して混合し、この混合物に純水を添加し、自転公転式混合機（シンキー社製、あわとり練太郎ＡＲＶ−３１０）を用いて、均一になるまで混合した。さらに、ＳＢＲが固形分で２質量％となるように秤量し、上記混合物に添加し、上記自転公転式混合機を用いて、均一になるまで混合し、非水系電池用負極スラリーを得た。次いで、非水系電池用負極スラリーを、厚さ１０μｍの銅箔（ＵＡＣＪ社製）上にアプリケータにて成膜し、乾燥機内に静置して６０℃、一時間で予備乾燥させた。次に、ロールプレス機にて１００ｋｇ／ｃｍの線圧でプレスし、銅箔を含んだ膜の厚さが４０μｍになるように調製した。残留水分を完全に除去するため、１２０℃で３時間真空乾燥して負極を得た。【００７３】
（リチウムイオン電池の作製）
露点−５０℃以下に制御したドライルーム内で、上記電極を４０ｍｍ×４０ｍｍに加工し、負極を４４ｍｍ×４４ｍｍに加工した後、電極合材塗工面が中央で対向するようにし、さらに電極間に４５ｍｍ×４５ｍｍに加工したポリオレフィン微多孔質膜を配置した。次に７０ｍｍ×１４０ｍｍ角に切断及び加工したアルミラミネートシートを、長辺の中央部で二つ折りにし、電極の集電用タブがラミネートシートの外部に露出するように配置して挟み込んだ。次にヒートシーラーを用いて、アルミラミネートシートの集電用タブが露出した辺を含む２辺を加熱融着した後、加熱融着していない一辺から、２ｇの電解液（キシダ化学製、エチレンカーボネート／ジエチルカーボネート＝１／２（体積比）＋１Ｍ  ＬｉＰＦ６溶液、以下、「電解液」と記載する。）を注液し、上記電極を用いた正極、負極およびポリオレフィン微多孔膜に十分に染み込ませてから、真空ヒートシーラーにより、電池の内部を減圧しながら、アルミラミネートシートの残り１辺を加熱融着してリチウムイオン電池を得た。【００７４】
（リチウムイオン電池の評価）
作製したリチウムイオン電池について、以下の方法により電池性能を評価した。
［放電レート特性（３Ｃ放電時の容量維持率）］
作製したリチウムイオン電池を、２５℃において４．４５Ｖ、０．２Ｃ制限の定電流定電圧充電をした後、０．２Ｃの定電流で３．０Ｖまで放電した。次いで、放電電流を０．２Ｃ、０．５Ｃ、１Ｃ、２Ｃ、３Ｃと変化させ、各放電電流に対する放電容量を測定した。各測定における回復充電は４．４５Ｖ、０．２Ｃ制限の定電流定電圧充電を行った。そして、０．２Ｃ放電時に対する３Ｃ放電時の容量維持率を計算した。本実施例のリチウムイオン電池の３Ｃ放電時の容量維持率は８２．５％であった。【００７５】
［サイクル特性（サイクル後放電容量維持率）］
作製したリチウムイオン電池を、２５℃において４．４５Ｖ、１Ｃ制限の定電流定電圧充電をした後、１Ｃの定電流で３．０Ｖまで放電した。次いで、上記充放電を４００サイクル繰り返し、放電容量を測定した。そして、１サイクル放電時に対する４００サイクル放電時のサイクル後放電容量維持率を計算した。本実施例のリチウムイオン電池のサイクル後放電容量維持率は９０％であった。【００７６】
＜実施例２＞
実施例１の分散剤を、グラフト共重合体Ｂへ変更した以外は、実施例１と同様な方法で電極用導電性樹脂組成物、電極組成物、電極及びリチウムイオン電池を作製し、各評価を実施した。結果を表２に示す。【００７７】
＜実施例３＞
実施例１の分散剤を、グラフト共重合体Ｃへ変更した以外は、実施例１と同様な方法で電極用導電性樹脂組成物、電極組成物、電極及びリチウムイオン電池を作製し、各評価を実施した。結果を表２に示す。【００７８】
＜実施例４＞
実施例１のＰＶｄＦが固形分で４９．７５質量％、Ｌｉ−４３５が固形分で４９．７５質量％、グラフト共重合体Ａが固形分で０．４９８質量％（分散剤の質量／導電剤の質量＝０．０１）となるように秤量して混合した以外は、実施例１と同様な方法で電極用導電性樹脂組成物、電極組成物、電極及びリチウムイオン電池を作製し、各評価を実施した。結果を表２に示す。【００７９】
＜実施例５＞
実施例１のＰＶｄＦが固形分で４０．０質量％、Ｌｉ−４３５が固形分で４０．０質量％、グラフト共重合体Ａが固形分で２０．０質量％（分散剤の質量／導電剤の質量＝０．５）となるように秤量して混合した以外は、実施例１と同様な方法で電極用導電性樹脂組成物、電極組成物、電極及びリチウムイオン電池を作製し、各評価を実施した。結果を表３に示す。【００８０】
＜実施例６＞
実施例１のＰＶｄＦが固形分で３３．３質量％、Ｌｉ−４３５が固形分で３３．３質量％、グラフト共重合体Ａが固形分で３３．３質量％（分散剤の質量／導電剤の質量＝１）となるように秤量して混合した以外は、実施例１と同様な方法で電極用導電性樹脂組成物、電極組成物、電極及びリチウムイオン電池を作製し、各評価を実施した。結果を表３に示す。【００８１】
＜実施例７＞
実施例１のＰＶｄＦが固形分で２０．０質量％、Ｌｉ−４３５が固形分で２０．０質量％、グラフト共重合体Ａが固形分で６０．０質量％（分散剤の質量／導電剤の質量＝３）となるように秤量して混合した以外は、実施例１と同様な方法で電極用導電性樹脂組成物、電極組成物、電極及びリチウムイオン電池を作製し、各評価を実施した。結果を表３に示す。【００８２】
＜実施例８＞
実施例１の導電剤をカーボンナノチューブ（シーナノ社製、Ｆｌｏｔｕｂｅ９０００、以下、「ＣＮＴ」と記載する。）へ変更した以外は、実施例１と同様な方法で電極用導電性樹脂組成物、電極組成物、電極及びリチウムイオン電池を作製し、各評価を実施した。結果を表３に示す。【００８３】
＜実施例９＞
実施例１の導電剤をＬｉ−４３５とＣＮＴの併用し、Ｌｉ−４３５が固形分で２３．８質量％、ＣＮＴが固形分で２３．８質量％となるように秤量して混合した以外は、実施例１と同様な方法で電極用導電性樹脂組成物、電極組成物、電極及びリチウムイオン電池を作製し、各評価を実施した。結果を表４に示す。【００８４】
＜実施例１０＞
実施例１の導電剤をカーボンブラックＬｉ−２５０（デンカ社製）へ変更した以外は、実施例１と同様な方法で電極用導電性樹脂組成物、電極組成物、電極及びリチウムイオン電池を作製し、各評価を実施した。結果を表４に示す。【００８５】
＜実施例１１＞
実施例１の導電剤をケッチェンブラック（ライオンスペシャリティケミカルズ社製ＥＣＰ）へ変更した以外は、実施例１と同様な方法で電極用導電性樹脂組成物、電極組成物、電極及びリチウムイオン電池を作製し、各評価を実施した。結果を表４に示す。【００８６】
＜比較例１＞
実施例１の分散剤を添加せずにＰＶｄＦが固形分で５０．０質量％、Ｌｉ−４３５が固形分で５０．０質量％になるように秤量して混合した以外は、実施例１と同様な方法で電極用導電性樹脂組成物、電極組成物、電極及びリチウムイオン電池を作製し、各評価を実施した。結果を表４に示す。比較例１で用いた電極用導電性樹脂組成物を用いた場合、分散性に乏しく、粘度が高く、極板抵抗も高い値を示した。また、電池評価においても３Ｃ放電時の放電容量維持率が低い結果となった。【００８７】
＜比較例２＞
実施例１の分散剤をグラフト共重合体Ｄへ変更した以外は、実施例１と同様な方法で電極用導電性樹脂組成物、電極組成物、電極及びリチウムイオン電池を作製し、各評価を実施した。結果を表５に示す。比較例２で用いた電極用導電性樹脂組成物を用いた場合、分散性に乏しく、粘度が高く、極板抵抗も高い値を示した。また、電池評価においても３Ｃ放電時の放電容量維持率が低い結果となった。【００８８】
＜比較例３＞
実施例１の分散剤をグラフト共重合体Ｅへ変更した以外は、実施例１と同様な方法で電極用導電性樹脂組成物、電極組成物、電極及びリチウムイオン電池を作製し、各評価を実施した。結果を表５に示す。比較例３で用いた電極用導電性樹脂組成物を用いた場合、分散性に乏しく、粘度が高く、極板抵抗も高い値を示した。また、電池評価においても３Ｃ放電時の放電容量維持率が低い結果となった。【００８９】
＜比較例４＞
実施例１の分散剤をグラフト共重合体Ｆへ変更した以外は、実施例１と同様な方法で電極用導電性樹脂組成物、電極組成物、電極及びリチウムイオン電池を作製し、各評価を実施した。結果を表５に示す。比較例４で用いた電極用導電性樹脂組成物を用いた場合、分散性に乏しく、粘度が高く、極板抵抗も高い値を示した。また、電池評価においても３Ｃ放電時の放電容量維持率が低い結果となった。【００９０】
＜比較例５＞
実施例１の分散剤をグラフト共重合体Ｇへ変更した以外は、実施例１と同様な方法で電極用導電性樹脂組成物、電極組成物、電極及びリチウムイオン電池を作製し、各評価を実施した。結果を表５に示す。比較例５で用いた電極用導電性樹脂組成物を用いた場合、分散性に乏しく、粘度が高く、極板抵抗も高い値を示した。また、電池評価においても３Ｃ放電時の放電容量維持率が低い結果となった。【００９１】
＜比較例６＞
実施例１の分散剤をポリビニルアルコール（関東化学社製、Ｍｗ１６，０００、製品番号１８３３０）へ変更した以外は、実施例１と同様な方法で電極用導電性樹脂組成物、電極組成物、電極及びリチウムイオン電池を作製し、各評価を実施した。結果を表６に示す。比較例６で用いた電極用導電性樹脂組成物を用いた場合、分散性は向上するが高い酸化分解電流値を示した。【００９２】
＜比較例７＞
実施例１の分散剤をポリアクリロニトリル（シグマアルドリッチ社製、Ｍｗ１５０，０００、製品番号１８１３１５）へ変更した以外は、実施例１と同様な方法で電極用導電性樹脂組成物、電極組成物、電極及びリチウムイオン電池を作製し、各評価を実施した。結果を表６に示す。比較例７で用いた電極用導電性樹脂組成物を用いた場合、分散性に乏しく、粘度が高く、極板抵抗も高い値を示した。また、電池評価においても３Ｃ放電時の放電容量維持率が低い結果となった。【００９３】
＜比較例８＞
実施例１の分散剤をポリビニルアルコール（関東化学社製、Ｍｗ１６，０００、製品番号１８３３０）とポリアクリロニトリル（シグマアルドリッチ社製、Ｍｗ１５０，０００、製品番号１８１３１５）の併用へ変更した以外は、実施例１と同様な方法で電極用導電性樹脂組成物、電極組成物、電極及びリチウムイオン電池を作製し、各評価を実施した。結果を表６に示す。比較例８で用いた電極用導電性樹脂組成物を用いた場合、分散性に乏しく、粘度が高く、高い酸化分解電流値を示し、極板抵抗も高い値を示した。また、電池評価においても３Ｃ放電時の放電容量維持率が低い結果となった。【００９４】
＜比較例９＞
実施例１の分散剤をポリビニルピロリドン（第一工業製薬社製、Ｋ−９０）へ変更した以外は、実施例１と同様な方法で電極用導電性樹脂組成物、電極組成物、電極及びリチウムイオン電池を作製し、各評価を実施した。結果を表６に示す。比較例９で用いた電極用導電性樹脂組成物を用いた場合、分散性は向上するが高い酸化分解電流値を示した。【００９５】
＜比較例１０＞
実施例１の分散剤をポリオキシエチレンアルキルエーテル（ライオン社製、レオコールＴＤ−５０）へ変更した以外は、実施例１と同様な方法で電極用導電性樹脂組成物、電極組成物、電極及びリチウムイオン電池を作製し、各評価を実施した。結果を表７に示す。比較例１０で用いた電極用導電性樹脂組成物を用いた場合、分散性は向上するが高い酸化分解電流値を示した。【００９６】
＜比較例１１＞
実施例１の分散剤をポリビニルピロリドン（第一工業製薬社製）とポリオキシエチレンアルキルエーテル（ライオン社製）の併用へ変更した以外は、実施例１と同様な方法で電極用導電性樹脂組成物、電極組成物、電極及びリチウムイオン電池を作製し、各評価を実施した。結果を表７に示す。比較例１１で用いた電極用導電性樹脂組成物を用いた場合、分散性は向上するが高い酸化分解電流値を示した。【００９７】
＜比較例１２＞
実施例１の結着材を添加せずにグラフト共重合体Ａが固形分で５０．０質量％（分散剤の質量／導電剤の質量＝１）、Ｌｉ−４３５が固形分で５０．０質量％になるように秤量して混合した以外は、実施例１と同様な方法で電極用導電性樹脂組成物、電極組成物、電極及びリチウムイオン電池を作製し、各評価を実施した。結果を表７に示す。比較例１２で用いた電極用導電性樹脂組成物を用いた場合、分散性の向上及び低い酸化分解電流値を示したが、極板抵抗が高く、電池評価においても３Ｃ放電時の放電容量維持率が低い結果となった。【００９８】
＜比較例１３＞
実施例１の分散剤をグラフト共重合体Ｈへ変更した以外は、実施例１と同様な方法で電極用導電性樹脂組成物、電極組成物、電極及びリチウムイオン電池を作製し、各評価を実施した。結果を表７に示す。比較例１３で用いた電極用導電性樹脂組成物を用いた場合、分散性に乏しく、粘度が高く、極板抵抗も高い値を示した。また、電池評価においても３Ｃ放電時の放電容量維持率が低い結果となった。【００９９】
＜比較例１４＞
実施例１の分散剤をグラフト共重合体Ｉへ変更した以外は、実施例１と同様な方法で電極用導電性樹脂組成物、電極組成物、電極及びリチウムイオン電池を作製し、各評価を実施した。結果を表７に示す。比較例１４で用いた電極用導電性樹脂組成物を用いた場合、分散性に乏しく、粘度が高く、極板抵抗も高い値を示した。また、電池評価においても３Ｃ放電時の放電容量維持率が低い結果となった。
【表２】
2018021073.tif 000004
【０１００】
【表３】
2018021073.tif 000005
【０１０１】
【表４】
2018021073.tif 000006
【０１０２】
【表５】
2018021073.tif 000007
【０１０３】
【表６】
2018021073.tif 000008
【０１０４】
【表７】
2018021073.tif 000009
【０１０５】
実施例１〜１１の電極用導電性樹脂組成物は、比較例１〜１４の電極用導電性樹脂組成物に比べて分散性と耐酸化性を両立できることが明らかになった。これにより本発明の実施例の電極組成物は粘度が低く、電極組成物を用いた電極は極板抵抗が低いため放電時の電圧降下を抑えられることが分かった。【０１０６】
さらに、実施例１〜１１のリチウムイオン電池は、比較例１〜１４のリチウムイオン電池に比べて放電レート特性が高く、サイクル特性も高いことが明らかになった。これにより本発明の電極用導電性樹脂組成物を用いたリチウムイオン電池は放電電流の増加に伴う出力低下を抑えられ、高い寿命も兼ね備えていることが分かった。
【符号の説明】
【０１０７】
１  リチウムイオン電池正極
２  リチウムイオン電池負極
３  ポリオレフィン製微多孔膜
４  アルミ製タブ
５  ニッケル製タブ
６  外装
７  活物質
８  導電剤
【図１】
2018021073.tif 000010
【図２】
2018021073.tif 000011
【国際調査報告】
2018021073.tif 000012
2018021073.tif 000013